(57)【要約】      （修正有）【課題】インターコネクタとアルミニウム電極との接続性に優れる粘着層付太陽電池セル及び太陽電池モジュールの提供。【解決手段】太陽電池セル５０と粘着層８２、８３とを有し、太陽電池セルが表面電極１５と光電変換部１０と裏面アルミニウム電極６０、６２とを有し、裏面アルミニウム電極の上に粘着層があり、粘着層がシリコーン系ポリマー、ブチルゴム系ポリマー及び（メタ）アクリル系ポリマーからなる群から選ばれる少なくとも１種を含み、粘着層でインターコネクタ４０、４１、４２と接続する、粘着層付太陽電池セル７１、７２、７３、並びに、複数の太陽電池セルとインターコネクタとを有し、粘着層を介してインターコネクタと接続する太陽電池モジュール９０。【選択図】図１
2017188629.tif 000002
【特許請求の範囲】
【請求項１】
複数の太陽電池セルとインターコネクタとを有し、
前記太陽電池セルが、表面電極と光電変換部と裏面アルミニウム電極とを有し、
前記インターコネクタが、第１の太陽電池セルの表面電極と第２の太陽電池セルの裏面アルミニウム電極とを接続し、
前記裏面アルミニウム電極は、粘着層を介して前記インターコネクタと接続し、
前記粘着層が、シリコーン系ポリマー、ブチルゴム系ポリマーおよび（メタ）アクリル系ポリマーからなる群から選ばれる少なくとも１種を含む、太陽電池モジュール。
【請求項２】
前記粘着層が、更に、導電粒子を含む、請求項１に記載の太陽電池モジュール。
【請求項３】
前記導電粒子が、銀、銅、ニッケル及びグラファイトからなる群から選ばれる少なくとも１種を含む、請求項２に記載の太陽電池モジュール。
【請求項４】
前記シリコーン系ポリマーが、フェニル基を有する、請求項１〜３のいずれか１項に記載の太陽電池モジュール。
【請求項５】
前記太陽電池セルが裏面に銀電極を有しない、請求項１〜４のいずれか１項に記載の太陽電池モジュール。
【請求項６】
前記太陽電池セルの裏面の全面が、アルミニウム電極である、請求項１〜５のいずれか１項に記載の太陽電池モジュール。
【請求項７】
前記インターコネクタが、心材を有し、前記心材が銅であり、前記心材が半田でコートされる、請求項１〜６のいずれか１項に記載の太陽電池モジュール。
【請求項８】
太陽電池セルと粘着層とを有し、
前記太陽電池セルが、表面電極と光電変換部と裏面アルミニウム電極とを有し、
前記裏面アルミニウム電極の上に前記粘着層があり、
前記粘着層が、シリコーン系ポリマー、ブチルゴム系ポリマーおよび（メタ）アクリル系ポリマーからなる群から選ばれる少なくとも１種を含み、
前記粘着層でインターコネクタと接続する、粘着層付太陽電池セル。
【発明の詳細な説明】
【技術分野】
【０００１】
本発明は粘着層付太陽電池セル及び太陽電池モジュールに関する。
【背景技術】
【０００２】
結晶シリコン系太陽電池は現在生産されている太陽電池の主流であるが、さらなる高効率化が望まれている。その中でもＰＥＲＣ（Ｐａｓｓｉｖａｔｅｄ  Ｅｍｉｔｔｅｒ  Ｒｅａｒ  Ｃｅｌｌ）型太陽電池およびＢＳＦ（Ｂａｃｋ  Ｓｕｒｆａｃｅ  Ｆｉｅｌｄ）型太陽電池の開発が進められている。これらの太陽電池の裏面電極として例えばアルミニウムが使用されている。
【０００３】
また、太陽電池セルの裏面全面がアルミニウム（Ａｌ）電極である太陽電池として、例えば、太陽電池裏面のｎ型シリコン太陽電池裏面のシリコン上にアルミニウムを直接塗布し反応させて、エミッタ層を形成するｎ型Ａｌエミッタ太陽電池；太陽電池裏面のシリコン上にパッシベーション膜を形成しトンネル効果によりシリコンとのコンタクトを得るＴＯＰＣｏｎ（Ｔｕｎｎｅｌ  Ｏｘｉｄｅ  Ｐａｓｓｉｖａｔｅｄ  Ｃｏｎｔａｃｔ）太陽電池；シリコン太陽電池裏面に正極及び負極の電極を共に備えるＩＢＣ（Ｉｎｔｅｒｄｉｇｉｔａｔｅｄ  Ｂａｃｋ  Ｃｏｎｔａｃｔ）太陽電池が挙げられる。
これらの太陽電池の裏面にはアルミニウムを使用することができ、特に裏面シリコン上または絶縁膜上にアルミニウム以外の金属部分が存在する場合、その金属部分はシリコンとアルミニウムの反応が得られない。このため、変換効率の点で裏面の全体にアルミニウムを使用することが好ましい。
【０００４】
一般に、結晶シリコン系太陽電池のシリコン面（光電変換部）で発電された電気は、フィンガーと呼ばれる電極で集電されさらにバスバーと呼ばれる電極を介してインターコネクタで太陽電池セル同士が結合され集電されていく。フィンガー電極もバスバー電極も通常は銀で形成されている。インターコネクタとしては例えば銅の心材に半田がコートされたものが挙げられる。
インターコネクタの一端側を太陽電池セルの表面バスバー電極に接続し、他一端側を隣接する太陽電池セルの裏面銀電極に接続し、上記接続した部分が融着して接合することにより、各太陽電池セルは直列に連結され、太陽電池モジュールが形成される。
上記のように形成された太陽電池モジュールは、例えば、ガラス、透明性プラスチック、透明性フィルム、エチレン酢酸ビニル共重合体などの透明性封止材により封止され、太陽電池として使用される。
【０００５】
一方、異方性導電フィルムを用いて太陽電池セル（シリコンセル）とインターコネクタとを接続させる方法が提案されている。例えば特許文献１には、太陽電池の電極とタブ線とを接続する導電性接着剤において、接着剤樹脂組成物と、上記接着剤樹脂組成物に含有された導電性フィラーとを有し、上記導電性フィラーとして、フィラメントの凝集体を用いる導電性接着剤が記載されている。特許文献１には、接着剤層を構成する導電性フィルムは、バインダー樹脂としてエポキシ樹脂、ウレタン樹脂のような膜形成樹脂等を含有することが記載されている（［００４８］、［００４９］）。なお、特許文献１には、タブ線として銅箔、アルミ箔、銅やアルミなどの細い金属ワイヤーを平板状に圧延することにより形成されるものが記載されている（［００３５］）。
【先行技術文献】
【特許文献】
【０００６】
【特許文献１】特開２０１３−１６８４４２号公報
【発明の概要】
【発明が解決しようとする課題】
【０００７】
しかし、半田はアルミニウムと融着接合できないため、太陽電池セルの裏面電極が裏面アルミニウム電極のみである場合、裏面アルミニウム電極はインターコネクタの半田と接続することができない。このため、一般的に裏面シリコン上または裏面の絶縁膜上の一部に銀を含むバスバー電極を形成し、バスバー電極がインターコネクタの半田で融着接合できるようにしている。
また、本発明者らは特許文献１を参考にして接着剤樹脂組成物を調製しこれを用いてインターコネクタとアルミニウム電極との接続性（インターコネクタとアルミニウム電極との接着性（本発明において上記接着性はインターコネクタとアルミニウム電極との密着性を含む。）、又は、インターコネクタとアルミニウム電極との通電性を意味する。以下同様）を評価したところ、このような組成物は接続性が低い場合があることを知見した。
そこで、本発明は裏面アルミニウム電極とインターコネクタとの接続性に優れる、粘着層付太陽電池セル及び太陽電池モジュールを提供することを目的とする。
【課題を解決するための手段】
【０００８】
本発明者らは、上記課題を解決すべく鋭意研究した結果、太陽電池セルの裏面アルミニウム電極とインターコネクタとを粘着層を介して接続することによって所定の効果が得られることを見出し、本発明に至った。
本発明は上記知見等に基づくものであり、具体的には以下の構成により上記課題を解決するものである。
【０００９】
１．  複数の太陽電池セルとインターコネクタとを有し、
上記太陽電池セルが、表面電極と光電変換部と裏面アルミニウム電極とを有し、
上記インターコネクタが、第１の太陽電池セルの表面電極と第２の太陽電池セルの裏面アルミニウム電極とを接続し、
上記裏面アルミニウム電極は、粘着層を介して上記インターコネクタと接続し、
上記粘着層が、シリコーン系ポリマー、ブチルゴム系ポリマーおよび（メタ）アクリル系ポリマーからなる群から選ばれる少なくとも１種を含む、太陽電池モジュール。
２．  上記粘着層が、更に、導電粒子を含む、上記１に記載の太陽電池モジュール。
３．  上記導電粒子が、銀、銅、ニッケル及びグラファイトからなる群から選ばれる少なくとも１種を含む、上記２に記載の太陽電池モジュール。
４．  上記シリコーン系ポリマーが、フェニル基を有する、上記１〜３のいずれかに記載の太陽電池モジュール。
５．  上記太陽電池セルが裏面に銀電極を有しない、上記１〜４のいずれかに記載の太陽電池モジュール。
６．  上記太陽電池セルの裏面の全面が、アルミニウム電極である、上記１〜５のいずれかに記載の太陽電池モジュール。
７．  上記インターコネクタが、心材を有し、上記心材が銅であり、上記心材が半田でコートされる、上記１〜６のいずれかに記載の太陽電池モジュール。
８．  太陽電池セルと粘着層とを有し、
上記太陽電池セルが、表面電極と光電変換部と裏面アルミニウム電極とを有し、
上記裏面アルミニウム電極の上に上記粘着層があり、
上記粘着層が、シリコーン系ポリマー、ブチルゴム系ポリマーおよび（メタ）アクリル系ポリマーからなる群から選ばれる少なくとも１種を含み、
上記粘着層でインターコネクタと接続する、粘着層付太陽電池セル。
【発明の効果】
【００１０】
本発明の粘着層付太陽電池セル及び太陽電池モジュールは、インターコネクタとアルミニウム電極との接続性に優れる。
【図面の簡単な説明】
【００１１】
【図１】本発明の太陽電池モジュールの一態様を模式的に表す断面図である。
【図２】本発明の粘着層付太陽電池セル又は太陽電池モジュールを構成する太陽電池セルの受光面の一態様を模式的に表す拡大平面図である。
【図３】本発明の粘着層付太陽電池セル又は太陽電池モジュールを構成する太陽電池セルの一態様を模式的に表す断面図である。
【図４】本発明の粘着層付太陽電池セルの一態様を模式的に表す断面図である。
【図５】本発明の太陽電池モジュールの一態様を模式的に表す断面図である。
【発明を実施するための形態】
【００１２】
本発明について以下詳細に説明する。
なお、本明細書において、（メタ）アクリレートはアクリレートまたはメタクリレートを表し、（メタ）アクリロイルはアクリロイルまたはメタクリロイルを表し、（メタ）アクリルはアクリルまたはメタクリルを表す。
また、本明細書において「〜」を用いて表される数値範囲は、「〜」の前後に記載される数値を下限値および上限値として含む範囲を意味する。
本明細書において、特に断りのない限り、各成分はそれに該当する物質をそれぞれ単独でまたは２種以上を組み合わせて使用することができる。成分が２種以上の物質を含む場合、成分の含有量は、２種以上の物質の合計の含有量を意味する。
本発明は添付の図面に制限されない。また、本発明の実施の形態では、ＰＥＲＣ型太陽電池セルを例に挙げて説明するが、本発明はＰＥＲＣ型太陽電池セルに限定されない。
本発明の太陽電池モジュール及び本発明の粘着層付太陽電池セルを合わせてこれを本発明と称する場合がある。
本明細書において、インターコネクタとアルミニウム電極との接続性に優れることを単に接続性に優れるということがある。
【００１３】
［粘着層付太陽電池セル］
本発明の粘着層付太陽電池セル（本発明の太陽電池セル）は、
太陽電池セルと粘着層とを有し、
上記太陽電池セルが、表面電極と光電変換部と裏面アルミニウム電極とを有し、
上記裏面アルミニウム電極の上に上記粘着層があり、
上記粘着層が、シリコーン系ポリマーおよび（メタ）アクリル系ポリマーからなる群から選ばれる少なくとも１種を含み、
上記粘着層でインターコネクタと接続する、粘着層付太陽電池セルである。
【００１４】
本発明の太陽電池セルはこのような構成をとるため、所望の効果が得られるものと考えられる。その理由は明らかではないが、およそ以下のとおりと推測される。
従来、太陽電池セルの銀電極とインターコネクタとは、銀と半田との融着により接合するか、バインダ樹脂として例えばエポキシ樹脂を含有する導電フィルムで接着されていた。
上記のような導電フィルムを、太陽電池セルのアルミニウム電極とインターコネクタとの接着に適用しようとした場合、上記導電フィルムがこれらを接着できず、接続性が低いことが明らかとなった。
エポキシ樹脂を含有する導電性組成物が有する上記の問題は、上記導電性組成物を硬化させてアルミニウム電極とインターコネクタとを接着させる際、上記導電性組成物の硬化収縮で生じる応力によって、アルミニウム電極が太陽電池セルから剥がれやすくなることが原因ではないかと推察された。
【００１５】
これに対して、本発明においては、所定のポリマーを含有する粘着層が裏面アルミニウム電極とインターコネクタとを接着（上記接着は密着を含む。以下同様）させることができる。また、本発明者らは、所定の粘着層が裏面アルミニウム電極とインターコネクタとを通電させることができることを見出した。上記事項から、本発明は上記効果を得ることができると本発明者らは推察する。
以下、本発明について添付の図面を参照しながら詳述する。
【００１６】
図４は、本発明の粘着層付太陽電池セルの一態様を模式的に表す断面図である。
図４において、本発明の粘着層付太陽電池セル７０は、太陽電池セル５０と粘着層８２とを有する。
太陽電池セル５０は、表面電極１５、光電変換部１０及び裏面アルミニウム電極６０を有する。
表面電極１５は、複数のバスバー電極２０及びフィンガー電極３０を有する。
光電変換部１０は、ｐ型シリコン半導体基板３６と、ｐ型シリコン半導体基板３６の上に、ｎ型不純物層３４と、反射防止膜又は表面パッシベーション層３２（以下これを単に反射防止膜３２と称することがある。）を有する。光電変換部１０は、ｐ型シリコン半導体基板３６の下に、開口部３７と裏面パッシベーション層３８とを有する。
バスバー電極２０は反射防止膜３２を貫通して、ｎ型不純物層３４と導通する。
光電変換部１０と裏面アルミニウム電極６０とは開口部３７を介して電気的に接続される。
【００１７】
図４において、裏面アルミニウム電極６０の上に粘着層８２がある。粘着層８２は櫛形である。本発明において、粘着層は層状であってもよい。
なお、本発明において、裏面アルミニウム電極の上に粘着層があるとは、粘着層が、裏面アルミニウム電極を挟んで表面電極及び光電変換部の反対側にあることを意味する。
【００１８】
＜＜太陽電池セル＞＞
本発明の粘着層付太陽電池セルに使用される材料としての太陽電池セルは、表面電極と光電変換部と裏面アルミニウム電極とを有する。光電変換部は、光入射により光生成キャリアを発生する。表面電極及び裏面アルミニウム電極は、光電変換部で発生した光生成キャリアを取り出すための正負１対の電極である。
【００１９】
裏面にアルミニウム電極を有する太陽電池セルとしては、例えば、ＰＥＲＣ型太陽電池セル、ＢＳＦ型太陽電池セル、ｎ型Ａｌエミッタ太陽電池、ＴＯＰＣｏｎ太陽電池、ＩＢＣ太陽電池が挙げられる。
【００２０】
＜表面電極＞
本発明において、太陽電池セルの光電変換部の表面上にある電極を表面電極という。表面電極としては、例えば、フィンガー電極、バスバー電極が挙げられる。
【００２１】
図２は、本発明の粘着層付太陽電池セル又は太陽電池モジュールを構成する太陽電池セルの受光面の一態様を模式的に表す拡大平面図である。
図２において、太陽電池セル５０の光電変換部１０の表面上には、光電変換部１０が生成する電気を集電するフィンガー電極３０と、複数のフィンガー電極３０に接続されたバスバー電極２０とが形成されている。
複数の直線状のフィンガー電極３０は、互いに平行に、光電変換部１０の表面に均一な間隔で配置される。
バスバー電極２０は、フィンガー電極３０に対して垂直な方向に配置され、複数のフィンガー電極３０が収集した電流を更に集電する。
【００２２】
表面電極は、入射光を遮る面積をできるだけ小さくするために、複数の幅狭のフィンガー電極と幅広のバスバー電極とを組み合わせて形成することができる。表面電極は例えば櫛型状の形状に形成することができる。
フィンガー電極は光電変換部の光入射面のほぼ全域にわたって配置することができる。フィンガー電極は、例えば１００μｍ以下の幅、好ましくは４０〜８０μｍの幅を有するライン状の電極を２ｍｍ前後おきに配置することができる。
【００２３】
バスバー電極は、例えば、０．２〜２．０ｍｍの幅で総てのフィンガー電極と交差するように、ライン状に配置することができる。バスバー電極の数は、太陽電池セルの大きさや抵抗を考慮して適宜適当な数に設定できる。
【００２４】
表面電極は、例えば、銀で構成することができる。
表面電極は、例えば、セルロース系の樹脂及びガラスフリット（粉末状のガラス）を含む銀ペーストを光電変換部の表面に塗布し、７００〜９００℃の条件下で焼結させることにより形成することができる。
【００２５】
＜光電変換部＞
本発明において、光電変換部は特に制限されない。例えば、上記太陽電池セルが有する光電変換部と同様のものが挙げられる。
光電変換部としては具体的には例えば、厚みが１８０〜２５０μｍのｐ型シリコン半導体基板（ｐ型を与える不純物がドープされたシリコン層）と、上記ｐ型シリコン半導体基板の受光面側（ｐ型シリコン半導体基板の上）に、厚みが０．３〜０．６μｍのｎ型不純物層（ｎ型を与える不純物がドープされたシリコン層）と、上記ｎ型不純物層の上に、反射防止膜（又は表面パッシベーション層）とを有する光電変換部が挙げられる。
反射防止膜としては、例えば、窒化シリコン膜が挙げられる。
【００２６】
図３は、本発明の粘着層付太陽電池セル又は太陽電池モジュールを構成する太陽電池セルの一態様を模式的に表す断面図である。なお、図３は、図２に示すＩ−Ｉ線で切断した断面図である。
図３において、太陽電池セル５０は、表面電極１５、光電変換部１０及び裏面アルミニウム電極６０を有する。
表面電極１５は、複数のバスバー電極２０及びフィンガー電極３０を有する。
光電変換部１０は、ｐ型シリコン半導体基板３６と、ｐ型シリコン半導体基板３６の上に、ｎ型不純物層３４と、反射防止膜（表面パッシベーション層）３２とを有する。光電変換部１０は、ｐ型シリコン半導体基板３６の下に、開口部３７と裏面パッシベーション層３８とを有する。
バスバー電極２０は反射防止膜３２を貫通してｎ型不純物層３４と導通する。
光電変換部１０と裏面アルミニウム電極６０とは開口部３７を介して電気的に接続される。
【００２７】
本発明の粘着層付太陽電池セルを構成する太陽電池セルがＰＥＲＣ型太陽電池セルである場合、受光面と反対側の裏面に、裏面パッシベーション層と、裏面アルミニウム電極が光電変換部（シリコン半導体）とコンタクトを取るための開口部とを有する。
裏面パッシベーション層としては、例えば、酸化アルミニウム膜及び窒化シリコン膜の積層膜が挙げられる。
開口部との形成方法としては、例えば、光電変換部（シリコン半導体）の上の裏面パッシベーション層にレーザー照射又はエッチングを施し、裏面パッシベーション層の一部を除去することによって開口部を形成する方法が挙げられる。
開口部の形態としては、例えば、直線状、曲線状、破線状、点状等が挙げられる。上記形態は特に制限されない。
【００２８】
＜裏面アルミニウム電極＞
本発明において、太陽電池セルは、裏面にアルミニウム電極を有する。
【００２９】
太陽電池セルが裏面に銀電極を有しないことが発電効率および経済性に優れるという観点から好ましい。
【００３０】
太陽電池セルの裏面の全面が、アルミニウム電極であることが発電効率および経済性に優れるという観点から好ましい。
【００３１】
裏面のアルミニウム電極の形成方法としては、材料としての太陽電池セルの裏面（例えば、裏面シリコン、裏面パッシベーション層）に、例えば、アルミニウムペーストを塗布し焼成することによる形成方法、アルミニウム箔を貼り付けることによる形成方法、アルミニウムの蒸着による形成方法が挙げられる。
【００３２】
なかでも、アルミニウムペーストを使用して裏面アルミニウム電極を形成する方法が好ましい態様の１つとして挙げられる。アルミニウムペーストは特に制限されない。例えば、アルミニウム粉末、ガラス粉末及び有機ビヒクルを含有するアルミニウムペーストが挙げられる。
【００３３】
（アルミニウム粉末）
アルミニウム粉末は、平均粒径１〜１０μｍであることが好ましい。アルミニウム粉末の平均粒径はレーザー回折式粒度分布計を用いて測定することができる。
アルミニウム粉末は、球状であることが好ましい態様の１つとして挙げられる。
【００３４】
（ガラス粉末）
ガラス粉末は、アルミニウム粉末とシリコンとの反応やアルミニウム粉末自身の焼結を助ける作用があるとされている。ガラス粉末としては、Ｐｂ、Ｂｉ、Ｖ、Ｂ、Ｓｉ、Ｓｎ、Ｐ及びＺｎからなる群から選択される１種、または２種以上を含有してもよい。また、鉛を含むガラス粉末、もしくは、ビスマス系、バナジウム系、錫−燐系、ホウ珪酸亜鉛系、アルカリホウ珪酸系、などの無鉛のガラス粉末を用いることができる。特に人体への影響を鑑みると、無鉛のガラス粉末の利用が望ましい。また、ガラス粉末は、軟化点が７５０℃以下のものであることが好ましい。軟化点が７５０℃を超えるガラス粉末では、特定のパッシベーション膜を用いた際にパッシベーション膜の性能を著しく損なわせてしまうおそれがある。また、ガラス粉末の平均粒子径としては、１μｍ以上３μｍ以下が好ましい。アルミニウムペースト中に含まれるガラス粉末の含有量は特に限定されないが、アルミニウム粉末１００質量部に対して、０．５質量部以上４０質量部以下であることが好ましい。導電性アルミニウムペースト中のガラス粉末の含有量が０．５質量部未満ではウェハおよびパッシベーション膜との密着性が低下し、４０質量部を越えると電極としての電気抵抗が増加してしまうおそれがあるためである。
【００３５】
（有機ビヒクル）
有機ビヒクルとしては、溶剤に、必要に応じて各種添加剤および樹脂を溶解したものが使用される。溶剤としては公知のものが使用可能であり、具体的には、ジエチレングリコールモノブチルエーテル、ジエチレングリコールモノブチルエーテルアセテート、ジプロピレングリコールモノメチルエーテル等が挙げられる。各種添加剤としては、たとえば、酸化防止剤、腐食抑制剤、消泡剤、増粘剤、タックファイヤー、カップリング剤、静電付与剤、重合禁止剤、チキソトロピー剤、沈降防止剤等を使用することができる。具体的には、たとえば、ポリエチレングリコールエステル化合物、ポリエチレングリコールエーテル化合物、ポリオキシエチレンソルビタンエステル化合物、ソルビタンアルキルエステル化合物、脂肪族多価カルボン酸化合物、燐酸エステル化合物、ポリエステル酸のアマイドアミン塩、酸化ポリエチレン系化合物、脂肪酸アマイドワックス等を使用することができる。樹脂としては公知のものが使用可能であり、エチルセルロース、ニトロセルロース、ポリビニールブチラール、フェノール樹脂、メラニン樹脂、ユリア樹脂、キシレン樹脂、アルキッド樹脂、不飽和ポリエステル樹脂、アクリル樹脂、ポリイミド樹脂、フラン樹脂、ウレタン樹脂、イソシアネート化合物、シアネート化合物などの熱硬化樹脂、ポリエチレン、ポリプロピレン、ポリスチレン、ＡＢＳ樹脂、ポリメタクリル酸メチル、ポリ塩化ビニル、ポリ塩化ビニリデン、ポリ酢酸ビニル、ポリビニルアルコール、ポリアセタール、ポリカーボネート、ポリエチレンテレフタレート、ポリブチレンテレフタレート、ポリフェニレンオキサイド、ポリスルフォン、ポリイミド、ポリエーテルスルフォン、ポリアリレート、ポリエーテルエーテルケトン、ポリ４フッ化エチレン、シリコン樹脂等の二種以上を組み合わせて用いることができる。アルミニウムペースト中に含まれる有機ビヒクルの含有量は特に限定されないが、アルミニウム粉末１００質量部に対して７０質量部以上２００質量部以下であることが好ましい。有機ビヒクルの含有量が７０質量部未満、または２００質量部を越えると、ペーストの印刷性が低下するおそれがあるためである。
【００３６】
アルミニウムペーストの製造方法としては、例えば、アルミニウム粉末、ガラス粉末及び有機ビヒクルを周知の混合機にて混合することによって、アルミニウムペーストを製造する方法が挙げられる。
【００３７】
裏面アルミニウム電極の形成方法としては、具体的には例えば、開口部が形成されたＰＥＲＣ型太陽電池セルの裏面全面にアルミニウムペーストをスクリーン印刷等によって塗布し、乾燥させた後、６６０℃を越える温度にて短時間焼成することによって、裏面アルミニウム電極を形成することができる。また、上記焼成の際、開口部の内部のアルミニウムペーストと光電変換部（シリコン）が接している部分において、アルミニウムとシリコンが反応して、ｐ＋層（アクセプタ不純物を高濃度にドープしたｐ型層：ＢＳＦ層）及びアルミニウムシリコン合金層を形成することができる。このｐ＋層の存在により、電子の再結合を防止し、生成キャリアの収集効率を向上させるＢＳＦ効果を得ることができる。
【００３８】
太陽電池セルはその製造方法について特に制限されない。例えば、従来公知のものが挙げられる。
【００３９】
＜＜粘着層＞＞
本発明において、粘着層は、シリコーン系ポリマー、ブチルゴム系ポリマーおよび（メタ）アクリル系ポリマーからなる群から選ばれる少なくとも１種を含む。
粘着層は粘着性を有する層である。
粘着層は、太陽電池セルの裏面アルミニウム電極とインターコネクタとを接着（密着を含む。）させ、接続（接着及び電気的な接続）させることができる。
粘着層は、太陽電池セルの裏面アルミニウム電極の上（太陽電池セルにおいて、裏面アルミニウム電極を挟んで表面電極及び光電変換部の反対側）にある。
【００４０】
（粘着層に含有されるポリマー）
粘着層は、シリコーン系ポリマー、ブチルゴム系ポリマーおよび（メタ）アクリル系ポリマーからなる群から選ばれる少なくとも１種のポリマーを含む。上記ポリマーは、ゴム又は樹脂（レジン）の何れであってもよく、単独重合体又は共重合体の何れであってもよい。
【００４１】
・シリコーン系ポリマー
粘着層に含有されるシリコーン系ポリマーは主鎖骨格としてポリシロキサンを有するポリマーである。
上記シリコーン系ポリマーの主鎖はオルガノポリシロキサンが好ましい態様の１つとして挙げられる。上記主鎖に結合しうる有機基としては、例えば、ヘテロ原子を有してもよい炭化水素基が挙げられる。
炭化水素基としては、例えば、脂肪族炭化水素基（直鎖状、分岐状及び環状のうちの何れであってもよい）、フェニル基のような芳香族炭化水素基又はこれらの組合せが挙げられる。
ヘテロ原子としては例えば、酸素原子、窒素原子、硫黄原子、ハロゲンが挙げられる。ヘテロ原子は別のヘテロ原子、水素原子又は炭素原子と結合して置換基を形成してもよい。置換基は特に制限されない。
【００４２】
粘着層に含有されるシリコーン系ポリマーは、力学的な強度に優れるという観点から、フェニル基を有すること（主鎖が、フェニル基を有するオルガノポリシロキサン）が好ましく、１個のケイ素原子に１個又は２個のフェニル基が結合することがより好ましい。
【００４３】
粘着層に含有されるシリコーン系ポリマーがフェニル基を有する場合、フェニル基の量は、力学的な強度に優れるという観点から、シリコーン系ポリマーの主鎖（ポリシロキサン骨格）に結合する基の合計の５０モル%以上が好ましく、７０モル%以上１００モル％以下がより好ましい。
【００４４】
・ブチルゴム系ポリマー
ブチルゴム系ポリマーは、イソブチレンから形成される繰り返し単位を少なくとも有するポリマー（ブチル系ゴム）である。ブチルゴム系ポリマーとしては、例えば、ブチルゴムが挙げられる。ブチルゴムは特に制限されない。
【００４５】
・（メタ）アクリル系ポリマー
粘着層に含有される（メタ）アクリル系ポリマーは（メタ）アクリロイル基を有する単量体で構成される繰り返し単位を有する重合体であれば特に制限されない。（メタ）アクリロイル基を有する単量体としては、例えば、（メタ）アクリル酸エステル、（メタ）アクリル酸が挙げられる。
【００４６】
（メタ）アクリル系ポリマーは上記単量体で構成される繰り返し単位以外に更にエチレン性不飽和結合を有する単量体で構成される繰り返し単位を有することができる。エチレン性不飽和結合を有する単量体としては、例えば、エチレン、プロピレンのようなオレフィン；スチレンのようなビニル基を有する芳香族炭化水素化合物が挙げられる。
（メタ）アクリル系ポリマーは、部分架橋したアクリル酸エステルゴムであることが好ましい態様の１つとして挙げられる。
【００４７】
（粘着剤）
粘着層は、シリコーン系粘着剤、ブチルゴム系粘着剤及び（メタ）アクリル系粘着剤からなる群から選ばれる少なくとも１種の粘着剤を用いて形成することができる。
【００４８】
粘着剤には、例えば、溶液に溶かされたものを乾燥させることにより粘着性を発現するタイプ、過酸化物架橋又はハイドロシリレーションなどの反応を伴って粘着性を発現するタイプがあるが、本発明ではいずれも使用可能である。
粘着剤は、例えば加熱等により太陽電池セルとインターコネクタとを接着する際、硬化収縮による応力をエポキシ樹脂を含有する導電性組成物に比べて極めて小さくすることができ接着性に優れ、接続性により優れるという観点から、化学反応を殆んど伴わないものが好ましい態様の1つとして挙げられる。また、粘着剤は例えば、原料として原料ポリマーを含むものが好ましい態様の１つとして挙げられる。粘着剤は、原料ポリマー以外に更に溶剤、後述する添加剤を含有してもよい。
【００４９】
粘着剤に含有されるシリコーン系原料ポリマーは、官能基として、例えば、加水分解性シリル基、シラノール基、ビニル基のようなアルケニル基、Ｓｉ−Ｈ基；メチル基のようなアルキル基を有することができる。加水分解性シリル基は特に制限されない。例えば、アルコキシシリル基が挙げられる。
シリコーン系粘着剤が例えばメチル基などの官能基を有するシリコーン系原料ポリマーを含有する場合、過酸化物を使用して、メチル基などの官能基を過酸化物によって架橋させ、粘着層（シリコーン系ポリマー）を形成することができる。
官能基は原料ポリマーの末端に結合することが好ましい態様の１つとして挙げられる。原料ポリマー１分子は官能基を１個又は２個以上有することができる。
【００５０】
粘着剤に含有される原料ポリマー又は粘着層に含有される、シリコーン系、ブチルゴム系若しくは（メタ）アクリル系ポリマーの重量平均分子量は、５，０００〜１,０００，０００が好ましく、１０，０００〜５００，０００がより好ましく、１０，０００〜３００，０００が更に好ましく、１０，０００〜２００，０００が特に好ましい。上記重量平均分子量は、テトラヒドロフランを溶媒とするゲルパーミエーションクロマトグラフィー（ＧＰＣ）による測定値をもとにした標準ポリスチレン換算値である。
【００５１】
・シリコーン系粘着剤
シリコーン系粘着剤は原料ポリマーとしてシリコーン系ポリマー（シリコーン系原料ポリマー）を含有する粘着剤であれば特に制限されない。
粘着剤に含有される原料ポリマーとしてのシリコーン系ポリマーは、例えば、加水分解性シリル基又はシラノール基を有するシリコーンポリマー；アルケニル基を有するシリコーンポリマー及びＳｉ−Ｈ基を有するシリコーンポリマーとの組合せ（付加硬化型粘着剤に含有される。）；メチル基などの官能基を有するシリコーンポリマー（この場合過酸化物によって上記官能基を架橋させることができる）が挙げられる。
【００５２】
・ブチルゴム系粘着剤
ブチルゴム系粘着剤は原料ポリマーとしてブチルゴム系原料ポリマーを含有する粘着剤であれば特に制限されない。例えば、粘着層に含有される上記ブチルゴム系ポリマーと同様のものが挙げられる。
【００５３】
・（メタ）アクリル系粘着剤
（メタ）アクリル系粘着剤は原料ポリマーとして（メタ）アクリル系原料ポリマーを含有する粘着剤であれば特に制限されない。例えば、粘着層に含有される上記（メタ）アクリル系ポリマーと同様のものが挙げられる。
【００５４】
（導電粒子）
粘着層が導電粒子を含まない場合であっても、本発明の粘着層付太陽電池セルが有する粘着層とインターコネクタとを接続することにより、裏面アルミニウム電極はインターコネクタと通電することができるが、粘着層は、接続性により優れ、太陽電池モジュールの高効率化に優れるという観点から、更に、導電粒子を含む好ましい。
導電粒子としては、例えば、銀、銅、ニッケル、半田粉（錫−鉛、錫−銀−銅、錫−ビスマスなどの合金）のような金属；グラファイトなどが挙げられる。
【００５５】
また、導電粒子として、例えば、コアシェル構造を有するフィラーを使用することができる。コア部分としては例えばポリマー又はグラファイトを使用することができる。シェル部分としては例えば上記金属が挙げられる。上記フィラーとしては例えば、ニッケルでコートしたスチレンビーズ、ニッケルでコートしたグラファイトなどが挙げられる。
【００５６】
導電粒子は、最表面にニッケルを有することが好ましく、ニッケルでコートされたグラファイトがより好ましい。
【００５７】
導電粒子の平均粒径（導電粒子がコアシェル構造を有するフィラーである場合、コア部分又は上記フィラーの平均粒径。）は５〜５０μｍが好ましい。本発明において、導電粒子の平均粒径は、レーザー回折式粒度分布測定装置を用いて体積基準の粒度分布を測定して求められる、累積５０％における粒子径（５０％体積累積径）をいう。このようなレーザー回折式粒度分布測定装置としては、例えば、堀場製作所製のＬＡ−５００（商品名）に準ずる装置が挙げられる。
【００５８】
導電粒子の含有量は、通電性とその安定性に優れるという観点から、粘着剤の０〜５０体積％であることが好ましく、１〜３０体積％がより好ましい。
導電粒子の含有量は、通電性に優れるという観点から、粘着剤１００質量部に対して、０〜７０質量部であることが好ましく、５〜５０質量部がより好ましい。
【００５９】
粘着層は、更に、添加剤を含有してもよい。添加剤としては例えば、導電粒子以外の粒子；白金触媒、加水分解縮合触媒のような触媒；タッキファイヤー、表面潤滑剤、レベリング剤、酸化防止剤、腐食防止剤、光安定剤、紫外線吸収剤、重合禁止剤、シランカップリング剤、充填剤が挙げられる。
【００６０】
粘着層を形成するために使用される材料が粘着剤以外に上記導電粒子又は添加剤を更に含有する場合、上記材料（粘着剤組成物）の製造方法としては、例えば、ロール、プラレタリーミキサー、自転公転ミキサーを使用してこれらを混合し、粘着剤組成物とすることができる。
【００６１】
（本発明の太陽電池セルの製造方法）
本発明の太陽電池セルの製造方法としては、例えば、材料としての太陽電池セルの裏面アルミニウム電極に上記粘着剤又は粘着剤組成物（以下これらをまとめて粘着剤等と称する場合がある。）を塗布する塗布工程と、塗布工程後の粘着剤等を乾燥または硬化させて粘着層付太陽電池セルを得る乾燥硬化工程とを有する方法１が挙げられる。
【００６２】
・塗布工程
塗布工程において、裏面アルミニウム電極に粘着剤等を塗布する。
粘着剤等を塗布する方法は特に制限されない。
【００６３】
・乾燥硬化工程
乾燥硬化工程において、塗布工程後の粘着剤等を乾燥または硬化させて粘着層付太陽電池セルを得る。
乾燥または硬化の温度は、６０〜２００℃が好ましい。
【００６４】
上記方法１とは別の方法として、例えば、基材の上に粘着剤を有する粘着テープを、材料としての太陽電池セルの裏面アルミニウム電極に貼ることによって本発明の太陽電池セルを製造する方法２が挙げられる。本発明の太陽電池セルを使用する際、基材をはがして使用すればよい。
粘着テープとして、例えば、上記粘着剤がシリコーン系粘着剤、ブチルゴム系粘着剤及び（メタ）アクリル系粘着剤からなる群から選ばれる少なくとも１種である、粘着性を有するテープが挙げられる。基材は特に制限されない。
また、粘着テープとして、市販品を使用することができる。上記市販品としては、例えば、３Ｍ社製導電性転写テープ９７０３、９７０７、９７１３、９７２０Ｓのような、導電粒子を含有した粘着テープを例示することができる。
【００６５】
本発明の太陽電池セルが有する粘着層の厚さは、接続性により優れ、粘着力が大きく、太陽電池モジュールを作製する上で好ましいという観点から、５〜８０μｍが好ましく、特に、１０〜５０μｍがより好ましい。
【００６６】
本発明の太陽電池セルが有する粘着層の幅は、接続性により優れ、粘着力が大きく、太陽電池モジュールを作製する上で好ましいという観点から、０．８〜２．０ｍｍが好ましく、０．９〜１．５ｍｍがより好ましい。
粘着層の幅は、接続性により優れ、粘着力が大きく、太陽電池モジュールを作製する上で好ましいという観点から、インターコネクタの幅の０．８〜２．０倍が好ましい。
【００６７】
本発明の太陽電池セルが有する粘着層は、使用される環境下（例えば−４０〜＋８０℃の温度環境下）において高い粘着力を有することが好ましい。このため、粘着層に含有される所定のポリマー（ゴム）又は粘着剤に含有される原料ポリマーのガラス転移温度は−４０℃以下であることが好ましい。
本発明において、ガラス転移温度は、ＪＩＳ  Ｋ７１２１：２０１２（プラスチックの転移温度測定方法）に準拠し、示差熱分析機器を用いて５℃／分の昇温温度で熱流速の変化を測定した時に得られる曲線において、変曲点を読み取った値である。
【００６８】
本発明の太陽電池セルは粘着層においてインターコネクタと接続して太陽電池モジュールを形成することができる。
【００６９】
本発明の太陽電池セルに適用することができるインターコネクタは特に制限されない。インターコネクタとしては、例えば、心材を有し、心材がコートされるものが好ましい態様の１つとして挙げられる。
心材としては、例えば、銅が挙げられる。
心材をコートする材料としては例えば、半田が挙げられる。半田は特に制限されない。
例えば、錫鉛半田、鉛フリー半田が挙げられる。
心材がコートするコート層の厚さは、１５〜４５μｍが好ましい。
インターコネクタの幅は０．８〜２．０ｍｍが好ましい。
インターコネクタはその製造方法について特に制限されない。
【００７０】
インターコネクタは、第１の太陽電池セルの表面電極と第２の太陽電池セルの裏面アルミニウム電極とを接続することができる。
インターコネクタと接続する表面電極はバスバー電極が好ましい。
表面電極は、インターコネクタの一端と接続することができる。
表面電極とインターコネクタとは、直接又は接着層を介して接続することができる。接着層は特に制限されない。例えば、エポキシ樹脂及び導電性フィラーを含有する組成物を用いて接着層を形成することができる。
裏面アルミニウム電極は、粘着層を介してインターコネクタの他端と接続する。
【００７１】
［太陽電池モジュール］
本発明の太陽電池モジュールは、
複数の太陽電池セルとインターコネクタとを有し、
上記太陽電池セルが、表面電極と光電変換部と裏面アルミニウム電極とを有し、
上記インターコネクタが、第１の太陽電池セルの表面電極と第２の太陽電池セルの裏面アルミニウム電極とを接続し、
上記裏面アルミニウム電極は、粘着層を介して上記インターコネクタと接続し、
上記粘着層が、シリコーン系ポリマー、ブチルゴム系ポリマーおよび（メタ）アクリル系ポリマーからなる群から選ばれる少なくとも１種を含む、太陽電池モジュールである。
【００７２】
本発明の太陽電池モジュールにおいて、太陽電池セルは複数であり、２個又は３個以上とすることができる。
太陽電池セルのそれぞれは、隣接する他の太陽電池セルとインターコネクタを介して直列に接続することができる。
隣接する太陽電池セルを接続するインターコネクタの数は特に制限されない。上記数は１本〜４本とすることができる。
【００７３】
図１は、本発明の太陽電池モジュールの一態様を模式的に表す断面図である。
図１において、本発明の太陽電池モジュール９０は複数の太陽電池セル５０とインターコネクタ４０とを有する。太陽電池セル５０とインターコネクタ４０とは粘着層８２を介して接続する。太陽電池セル５０と粘着層８２とは粘着層付太陽電池セル７０を構成してもよい。
太陽電池セル５０は、表面電極１５と光電変換部１０と裏面アルミニウム電極６０とを有する。表面電極１５は複数のフィンガー電極３０とバスバー電極２０とを有する。
インターコネクタ４１は、第１の太陽電池セル５１のバスバー電極２１と第２の太陽電池セル５２の裏面アルミニウム電極６２とを接続する。
裏面アルミニウム電極６２は、第２の粘着層付太陽電池セル７２が有する粘着層８３を介してインターコネクタ４１の端部４４と接続する。裏面アルミニウム電極６２はインターコネクタ４１と導通する。
バスバー電極２１はインターコネクタ４１の端部４３と接続する。バスバー電極２１はインターコネクタ４１と導通する。なお、表面電極（バスバー電極）は接着層を介してインターコネクタと接続してもよい。
第２の粘着層付太陽電池セル７２と第３の粘着層付太陽電池セル７３とは、第１の粘着層付太陽電池セル７１と第２の粘着層付太陽電池セル７２とがインターコネクタ４１を介して接続することと同様に、インターコネクタ４２を介して接続することができる。
なお、インターコネクタ４０において心材を省略する。
【００７４】
図５は、本発明の太陽電池モジュールの一態様を模式的に表す断面図である。図５は、本発明の太陽電池モジュールを（例えば図１における粘着層付太陽電池セル７０（７２）の部分で）図２に示すＩ−Ｉ線と同じ方向で切断した断面図である。
図５において、太陽電池モジュール９０は、太陽電池セル５０とインターコネクタ４０とを有する。太陽電池セル５０は、表面電極１５と光電変換部１０と裏面アルミニウム電極６０とを有する。裏面アルミニウム電極６０は、粘着層８２を介して裏面アルミニウム電極６０側にあるインターコネクタ４０と接続する。
裏面アルミニウム電極６０側にあるインターコネクタ４０は、太陽電池セル５０の裏面アルミニウム電極６０と、太陽電池セル５０に隣接する別の粘着層付太陽電池セルの表面電極とを接続する。
また、バスバー電極２０と接続するインターコネクタ４０の他端は、上記別の粘着層付太陽電池セルとは反対側で、太陽電池セル５０に隣接する粘着層付太陽電池セルが有する粘着層と接続する。
図５において、本発明の太陽電池モジュール９０は粘着層付太陽電池セル７０とインターコネクタ４０とを有するものであってもよい。裏面アルミニウム電極６０は粘着層８２を介してインターコネクタ４０と導通する。
粘着層付太陽電池セル７０は図４に示した粘着層付太陽電池セル７０と同じである。
インターコネクタ４０は、心材４６とコート層４５とを有する。心材４６はコート層４５で被覆されている。
図５において、コート層４５は粘着層８２の間を埋めている。粘着層の断面が層状ではなく（例えば、櫛目形）かつ粘着層が複数のライン状である場合、コート層は複数のラインの粘着層の間を埋めてよい。また、この場合コート層が裏面アルミニウム電極と接してもよい。
【００７５】
本発明の太陽電池モジュールが有する太陽電池セル及び粘着層は、それぞれ、本発明の粘着層付太陽電池セルが有する太陽電池セル及び粘着層と同様である。本発明の太陽電池モジュールにおいて、太陽電池セル及び粘着層として、本発明の粘着層付太陽電池セル（図１における粘着層付太陽電池セル７０）を使用することができる。
本発明の太陽電池モジュールに使用されるインターコネクタは、本発明の粘着層付太陽電池セルに適用することができるインターコネクタと同様である。
【００７６】
本発明の太陽電池モジュールおいて、インターコネクタで連結された複数の太陽電池セルのうち、端部の太陽電池セルはインターコネクタを介して外部出力用コネクタと接続することができる。
【００７７】
本発明の太陽電池モジュールは、例えば封止材により封止されてもよい。封止材としては例えば、エチレン酢酸ビニル共重合体（ＥＶＡ）等の透光性を有する封止材；ガラス、透光性プラスチックのなどの透光性を有する表面保護材とポリエチレンテレフタレート（ＰＥＴ）等のフィルム或いはアルミニウム箔を樹脂フィルムでサンドイッチした構造の積層フィルム等からなる背面保護材との組合せが挙げられる。
【００７８】
本発明の太陽電池モジュールが有する粘着層は、使用される環境下（例えば−４０〜＋８０℃の温度環境下）において高い粘着力を有することが好ましい態様の１つとして挙げられる。このため、粘着層に含有される所定のポリマー又は粘着剤に含有される原料ポリマーのガラス転移温度は−４０℃以下であることが好ましい。
【００７９】
（本発明の太陽電池モジュールの製造方法）
本発明の太陽電池モジュールの製造方法としては、例えば、複数の本発明の粘着層付太陽電池セルとインターコネクタとを用いて製造することができる。具体的には例えば、インターコネクタの一端を第１の粘着層付太陽電池セルの表面バスバー電極に合わせ、上記インターコネクタの他端を第２の粘着層付太陽電池セルの粘着層（裏面側にある）に合わせて、複数の粘着層付太陽電池セルとインターコネクタとを連結する。上記のとおりインターコネクタで連結させた複数の粘着層付太陽電池セルを加圧しながら加熱して、インターコネクタが第１の粘着層付太陽電池セルの表面バスバー電極と接した部分を融着し接合させ、インターコネクタが第２の粘着層付太陽電池セルの粘着層と接した部分を接着させて、複数の粘着層付太陽電池セルとインターコネクタとを接続する接合工程を有する方法が挙げられる。
【００８０】
・接合工程
接合工程における温度は１８０〜３５０℃が好ましい。
接合工程における圧力は０．０５〜１．０ＭＰａが好ましい。
【００８１】
・封止工程
本発明の太陽電池モジュールが封止材によって封止される場合、上記接合工程の後に、更に封止工程を設けることができる。
封止工程は、接合工程で得られた太陽電池モジュールを封止材で封止する工程である。
封止工程で使用される封止材は特に制限されない。例えば、上記と同様の物が挙げられる。
封止工程において、接合工程で得られた太陽電池モジュールを封止材で封止する方法は特に制限されない。例えば、従来公知のものが挙げられる。
【００８２】
本発明によれば、裏面に銀電極を有さずアルミニウム電極を有する太陽電池セルとインターコネクタとの接続性に優れる。しかもその優れた接続性は、高温から低温までの環境下でも長期にわたり変化が少ない。このことから、本発明の太陽電池モジュールは、いかなる温度環境下で使用されても、長期間にわたり優れた通電性を維持することができると考えられる。このように通電性に優れることは太陽電池モジュールの高効率化にとって極めて重要である。
【実施例】
【００８３】
以下に実施例を示して本発明を具体的に説明する。ただし本発明はこれらに限定されない。
＜粘着剤組成物の調製＞
下記第１表の粘着剤組成物の調製欄に示す各成分を同表に示す組成（質量部）で用いて、これらを撹拌機で混合し、粘着剤組成物を製造した。
【００８４】
＜アルミニウムペーストの調製＞
平均粒径５μｍ、純度９９％以上の球状のアルミニウム粉末１００質量部に対して、ガラス粉末７質量部、有機ビヒクル１４０質量部を加えて、これらを混合機にて混合し、アルミニウムペーストを調製した。
【００８５】
＜裏面アルミニウム電極を有する太陽電池セルの製造＞
（太陽電池セル）
裏面アルミニウム電極を有する太陽電池セルの製造において、材料として以下のＰＥＲＣ型太陽電池セルを用いた。
材料としてのＰＥＲＣ型太陽電池セルは、光電変換部として、平面寸法が１５６ｍｍ×１５６ｍｍであり厚みが１８０μｍであるｐ型シリコン半導体基板の受光面側に、厚みが０．３μｍのｎ型不純物層を有し、ｎ型不純物層の上に、窒化シリコン膜からなる反射防止膜（パッシベーション膜）を有し、上記ｐ型シリコン半導体基板の受光面と反対側に、酸化アルミニウム膜及び窒化シリコン膜の積層膜（裏面パッシベーション層）と、ｐ型シリコン半導体基板とコンタクトを取るための開口部とを有する。開口部の形態は、直線状であり、開口部の大きさは、縦１５４mｍ、幅５０μｍ、深さ０.１μｍであり、開口部の数は１５０本である。
また、上記ＰＥＲＣ型太陽電池セルは、表面電極として複数の銀のフィンガー電極（銀ペーストによって形成される）とバスバー電極（銀ペーストによって形成される）３本とを有する。
【００８６】
（裏面アルミニウム電極の形成）
上記ＰＥＲＣ型太陽電池セルの裏面全面に、上記のとおり調製したアルミニウムペーストをスクリーン印刷機によって厚さ１５μｍで塗布し、乾燥させた。スクリーンメッシュには４００Ｍｅｓｈを使用した。
乾燥後、７００℃以上の温度条件下で３秒間焼成することによって、表面銀電極、光電変換部及び裏面全面にアルミニウム電極を有するＰＥＲＣ型太陽電池セルを製造した。開口部のアルミニウムペーストとシリコンが接している部分にて、アルミニウムとシリコンが反応して、p＋層、アルミニウムシリコン合金層及びアルミニウム電極層が形成された。
【００８７】
＜粘着層付太陽電池セルの製造＞
上述のとおり製造した太陽電池セルの裏面アルミニウム電極の表面上において、表面のバスバー電極に対向する位置に、各粘着剤組成物を幅１．５ｍｍで層状に塗布し（塗布工程）、８０℃の条件下で乾燥又は硬化させ、粘着層付太陽電池セルを製造した（乾燥硬化工程）。各実施例の粘着層付太陽電池セルが有する粘着層の厚さは３５μｍであった。
【００８８】
なお、比較例１では、上記ＰＥＲＣ型太陽電池セルの裏面アルミニウム電極の上に第１表に示すエポキシ系銀ペーストを塗布し、２００℃、３０分の条件下で硬化させて、比較粘着層付太陽電池セルを製造した。
【００８９】
＜太陽電池モジュールの製造＞
（接合工程）
上記のとおり製造された粘着層付太陽電池セル１個及びインターコネクタ（１．５ｍｍ幅、２３０μｍ厚さ、心材：銅、心材を錫鉛半田でコート、丸正社製）６本及び外部出力用コネクタ（５．０ｍｍ幅、２３０μｍ厚さ、心材：銅、心材を錫鉛半田でコート、丸正社製）２本を準備した。上記粘着層付太陽電池セルの３本の表面バスバー銀電極と３本のインターコネクタの一端とをそれぞれ接続し、上記３本のインターコネクタの他端を第一の外部出力用コネクタと接続した。同様に上記粘着層付太陽電池セルの粘着層と３本のインターコネクタの一端とをそれぞれ接続し、上記３本のインターコネクタの他端を第二の外部出力用コネクタと接続した。上記のとおりインターコネクタと接続した粘着層付太陽電池セルを、３００℃、０．２ＭＰａの条件下で加圧しながら加熱して、インターコネクタが粘着層付太陽電池セルの粘着層と接した部分を接着させ、インターコネクタが粘着層付太陽電池セルの表面バスバー電極と接した部分を融着接合させて、初期の太陽電池モジュールを製造した。各実施例の初期の太陽電池モジュールが有する粘着層の厚さは３５μｍであった。
【００９０】
（封止工程）
上記の通り製造された、インターコネクタと接続した粘着層付太陽電池セルを、ガラス板及びＥＶＡ樹脂シートと、上記とは別のＥＶＡ樹脂シート及びバックシート（品番ＱＰＬ、東洋アルミニウム社製）との間に挟みこみ（このときバックシートの上にＥＶＡ樹脂シートがあり、ＥＶＡ樹脂シートの上にインターコネクタと接続した粘着層付太陽電池セルがあり、インターコネクタと接続した粘着層付太陽電池セルの上にもう１層別のＥＶＡ樹脂シートがあり、上記別のＥＶＡ樹脂シートの上にガラス板がある。）、１４０℃、６０ＭＰａ条件下にて１０分間保持することにより、ガラス板及びバックシート間に太陽電池セルを封止した。
【００９１】
＜評価＞
（初期接着強度）
上記のとおり製造された接合工程後の太陽電池モジュールを用いて、粘着層と接続したから３本のインターコネクタのうちの１本を１８０°の角度で剥離する剥離試験をＪＩＳ  Ｋ  ６８５４−１：１９９９に準じて室温条件下で行い、初期接着強度を測定した。なお上記初期接着強度は、１．５ｍｍ（インターコネクタ及び粘着層の幅）あたりの強度である。結果を第１表に示す。
【００９２】
（太陽電池モジュールの初期発電効率）
上記のとおり製造された封止工程後の太陽電池モジュールにソーラーシミュレーター（ワコム社製）にて生成された擬似太陽光を１ｓｕｎの条件で照射し、上記太陽電池モジュールの電流電圧特性を測定し、太陽電池モジュールの初期発電効率を算出した。
【００９３】
（耐湿熱試験後の発電効率の維持率）
上記のとおり製造された封止工程後の太陽電池モジュールを８５℃、８５％ＨＲの条件下に２００時間置く耐湿熱試験を行い、耐湿熱試験後の太陽電池モジュールを得た。
上記のとおり製造された耐湿熱試験後の太陽電池モジュールを用いて、上記太陽電池モジュールの初期発電効率と同様にして電流電圧特性を測定し、耐湿熱試験後の太陽電池モジュールの発電効率を算出した。
【００９４】
（耐湿熱試験後の発電効率の維持率）
耐湿熱試験後の太陽電池モジュールの発電効率維持率を、以下の式から求めた。結果を第１表に示す。
耐湿熱試験後の発電効率維持率（％）＝［（耐湿熱試験後の発電効率）／（初期発電効率）］×１００
【００９５】
【表１】
2017188629.tif 000003
【００９６】
第１表の粘着剤組成物の調製欄に示した各成分の詳細は以下のとおりである。
・シリコーン系粘着剤１：付加硬化型粘着剤ＳＤ４５８４(ダウコーニング社製。原料ポリマーとしてのシリコーン系ポリマーを含有する。)１００質量部と、白金触媒ＳＲＸ２１２(ダウコーニング社製)０．９質量部との混合物。
シリコーン系粘着剤１に使用される上記ＳＤ４５８４は原料ポリマーとしてのシリコーン系ポリマーを含有する。
シリコーン系粘着剤１を硬化させた後のシリコーン系ポリマーのガラス転移温度は−９１℃であった。
【００９７】
・（メタ）アクリル系粘着剤：ＳＫダイン１７１７ＤＴ、綜研化学社製。
上記粘着剤は原料ポリマーとしてのアクリル酸エステル樹脂を含有する。上記アクリル酸エステル樹脂のガラス転移温度は−４０℃以下であった。
【００９８】
・シリコーン系粘着剤２：商品名ＹＳＨ−７０７２、横浜ゴム社製。
シリコーン系粘着剤２はフェニル基含有シリコーン系ポリマーを含有する粘着層を形成する。粘着層に含有されるフェニル基含有シリコーン系ポリマーが有するフェニル基の量は上記シリコーン系ポリマーの主鎖に結合する基の合計の５０モル%以上である。
シリコーン系粘着剤２の原料ポリマーのガラス転移温度は−４５℃であった。
【００９９】
・導電粒子１（銀）：東洋化学工業社製  銀粉ＰＨＡ０１Ｍ１５、平均粒径９．２μｍ
・導電粒子２（Ｎｉ−Ｇ）：平均粒径２０μｍのグラファイトの表面にニッケルをコートしたもの。ニッケルの量はグラファイトの７０〜８０質量％である。
・導電粒子３（銅）：銅粉。Ｃｕ−ＨＷＱ、福田金属箔粉社製（平均粒径：１６〜２４μｍ）
【０１００】
・エポキシ系銀ペースト：エポキシ樹脂と銀とを含有するペースト。銀の含有量はエポキシ系銀ペースト全量に対して９０質量％である。
【０１０１】
第１表に示す結果から明らかなように、粘着層を有さない比較例１は密着強度（初期接着強度）及び発電効率の維持率が低く、接続性が悪かった。また、比較例１の剥離試験の結果、裏面アルミニウム電極が太陽電池セルから剥離した。
【０１０２】
これに対して、本発明の太陽電池モジュールはインターコネクタとアルミニウム電極との接続性に優れた。実施例１〜１２の剥離試験の結果、太陽電池セルから裏面アルミニウム電極が剥離することはなく、粘着層が裏面アルミニウム電極から剥離した。
実施例２〜４を比較すると、導電粒子として銀を含有する実施例２が、初期接着性及び耐湿熱試験後の発電効率維持率が高く、接続性により優れた。
実施例２、６と実施例５を比較すると、粘着層がシリコーン系ポリマーを含有する実施例２、６は粘着層が（メタ）アクリル系ポリマーを含有する実施例５よりも初期発電効率耐湿熱試験後の発電効率維持率が高く、接続性により優れた。
【符号の説明】
【０１０３】
１０  光電変換部
１５  表面電極
２０、２１  バスバー電極
３０  フィンガー電極
３２  反射防止膜（表面パッシベーション層）
３４  ｎ型不純物層
３６  ｐ型シリコン半導体基板
３７  開口部（ＢＳＦ（Ｂａｃｋ  Ｓｕｒｆａｃｅ  Ｆｉｅｌｄ）層を有する合金層）
３８  裏面パッシベーション層
４０、４１、４２  インターコネクタ
４３、４４  端部
４５  コート層
４６  心材
５０  太陽電池セル
５１  第１の太陽電池セル
５２  第２の太陽電池セル
６０、６２  裏面アルミニウム電極
７０  本発明の粘着層付太陽電池セル
７１  第１の粘着層付太陽電池セル
７２  第２の粘着層付太陽電池セル
７３  第３の粘着層付太陽電池セル
８２、８３  粘着層
９０  本発明の太陽電池モジュール
【図１】
2017188629.tif 000004
【図２】
2017188629.tif 000005
【図３】
2017188629.tif 000006
【図４】
2017188629.tif 000007
【図５】
2017188629.tif 000008